Procédé de fabrication d’une poudre d’oxyde de cérium dopé au gadolinium et comportant un oxyde de cobalt, ledit procédé comportant les étapes successives suivantes : 1) préparation d’un produit humide comportant un mélange : - de particules d’oxyde de cérium dopé au gadolinium ; - d’eau contenant un complexe du cobalt ; le produit humide présentant de préférence un rapport Q Co ’ / Q CGO ’ tel que 0,005 ≤ Q Co ’ / Q CGO ’ ≤ 0,15, Q CGO ’ désignant la somme des quantités molaires de cérium et de gadolinium dans le produit humide, et Q Co ’ désignant la quantité molaire de cobalt dans le produit humide, d) optionnellement, élimination d’au moins une partie de l’eau ; e) calcination du produit issu de l’étape d), ou, en l’absence d’étape d), issu de l’étape 1), dans un fluide oxygéné, de manière à obtenir ladite poudre. Procédé selon la revendication précédente, comportant une étape d) et dans lequel l’étape 1) comporte les étapes suivantes : a) mise en suspension d’une poudre d’oxyde de cérium dopé au gadolinium dans de l’eau ; b) ajout, à la suspension, d’au moins un composé de cobalt soluble dans l’eau, ou « premier réactif », de manière à former des cations de cobalt, la quantité de premier réactif étant, de préférence, déterminée de manière que 0,005 ≤ Q Co / Q CGO ≤ 0,15, Q CGO désignant la somme des quantités molaires de cérium et de gadolinium apportés à l’étape a) et Q Co désignant la quantité molaire de cobalt amené par le premier réactif ; c) ajout, à la suspension, d’au moins un ligand du cobalt soluble dans l’eau et/ou d’au moins un précurseur d’un dit ligand, ou « deuxième réactif », de manière à former un complexe de cobalt. Procédé selon l’une quelconque des revendications précédentes, dans lequel le rapport Q Co ’ / Q CGO ’ est supérieur ou égal à 0,01 et inférieur ou égal à 0,10, et/ou dans lequel à l’étape b), le rapport Q Co / Q CGO est supérieur ou égal à 0,01 et inférieur ou égal à 0,10. Procédé selon la revendication immédiatement précédente, dans lequel le rapport Q Co ’ / Q CGO ’ est supérieur ou égal à 0,02 et inférieur ou égal à 0,05, et/ou dans lequel, à l’étape b), le rapport Q Co / Q CGO est supérieur ou égal à 0,02 et inférieur ou égal à 0,05. Procédé selon l’une quelconque des revendications précédentes, dans lequel la teneur molaire en gadolinium dans la poudre d’oxyde de cérium dopé au gadolinium dudit produit humide et/ou de la poudre mise en suspension à l’étape a), exprimée en pourcentage sur la base de la somme des teneurs molaires en cérium et en gadolinium, est supérieure ou égale à 10% et inférieure ou égale à 20 %. Procédé selon l’une quelconque des revendications précédentes, dans lequel, la taille médiane de la poudre d’oxyde de cérium dopé au gadolinium dudit produit humide et/ou de la poudre mise en suspension à l’étape a) est supérieure à 20 nm et inférieure à 0,8 µm. Procédé selon l’une quelconque des revendications précédentes, dans lequel la poudre d’oxyde de cérium dopé au gadolinium dudit produit humide et/ou la poudre mise en suspension à l’étape a) est obtenue par un procédé de fusion. Procédé selon l’une quelconque des revendications 2 à 7, dans lequel le premier réactif présente une solubilité dans l’eau, mesurée à 20°C, supérieure à 300 g/l. Procédé selon l’une quelconque des revendications 2 à 7, dans lequel : - le premier réactif est choisi parmi un dinitrate de cobalt, un acétate de cobalt, un acétylacétonate de cobalt, un dichlorure de cobalt, un difluorure de cobalt, un sulfate de cobalt, un tartrate de cobalt, un bromure de cobalt, un iodure de cobalt, un thiocyanate de cobalt, un phosphate de cobalt, et leurs mélanges, et/ou - le deuxième réactif est choisi parmi les molécules comportant un groupe amino -NH 2 et/ou un groupe carboxylate -COO - et/ou un groupe thiol -SH. Procédé selon la revendication immédiatement précédente, dans lequel : - le premier réactif est choisi parmi un dinitrate de cobalt, un acétate de cobalt, et leurs mélanges, et/ou - le deuxième réactif est choisi parmi l’urée et ses dérivés, l’acide citrique, l’acide oxalique, l’éthylènediamine, le salen, l’acide éthylènediaminetétraacétique, et leurs mélanges. Procédé selon la revendication immédiatement précédente, dans lequel le premier réactif est un dinitrate de cobalt et/ou le deuxième réactif est choisi parmi l’urée et ses dérivés. Procédé selon l’une quelconque des revendications 2 à 11, dans lequel, à l’étape c), la quantité du deuxième réactif est adaptée pour que plus de 99% de la quantité des cations de cobalt de la suspension soient complexés. Procédé selon l’une quelconque des revendications 2 à 12, dans lequel, à l’étape c), le deuxième réactif contient seulement des atomes de carbone, d’hydrogène, et d’oxygène, et optionnellement des atomes d’azote et/ou de chlore. Procédé selon l’une quelconque des revendications précédentes, dans lequel, à l’étape d), plus de 80% en masse de l’eau est éliminée. Procédé selon l’une quelconque des revendications précédentes, dans lequel à l’étape e), la température de calcination est supérieure à 300°C et inférieure à 800°C, le temps de maintien à ladite température étant supérieur à 1 heure et inférieur à 10 heures. Poudre d’oxyde de cérium dopé au gadolinium et comportant un oxyde de cobalt fabriquée suivant un procédé selon l’une quelconque des revendications précédentes. Procédé de fabrication d’une pièce frittée comportant une étape f) de fabrication d’une préforme à partir d’une poudre selon la revendication immédiatement précédente, puis une étape g) de frittage de la préforme de manière à obtenir une pièce frittée. Procédé selon la revendication immédiatement précédente, dans lequel la température de frittage est inférieure à 1500°C. Procédé de fabrication d’un dispositif choisi parmi une pile à combustible à oxyde solide et une cellule d’électrolyse à oxyde solide, ledit procédé comportant la fabrication d’une pièce frittée à partir d’une poudre selon la revendication 16, ladite pièce frittée se retrouvant après fabrication entre des électrodes de ladite pile ou de ladite cellule d’électrolyse de manière à constituer un électrolyte.